(57)【要約】【課題】  高屈折率、低誘電率、感光性などの特性を熱硬化性樹脂（又はその硬化物）に付与できるとともに、熱硬化性樹脂の硬化性を向上又は促進できるポリシランを提供する。【解決手段】  ポリシランに、鉄、亜鉛などの金属（ａ）を含有させる。このような金属を含むポリシランにおいて、金属（ａ）の割合は、重量換算で、ポリシラン全体に対して１０００ｐｐｍ以上である。また、前記ポリシランは、分岐状構造単位を有するポリシランであってもよい。このような分岐状構造を有するポリシランは、金属を取り込みやすく、効率よくポリシランに金属（ａ）を含有させることができる。【選択図】      なし【特許請求の範囲】
【請求項１】
熱硬化性樹脂の硬化性を向上させるためのポリシランであって、重量換算で、ポリシラン全体に対して１００ｐｐｍ以上の金属（ａ）を含むポリシラン。
【請求項２】
重量換算で、ポリシラン全体に対して５００ｐｐｍ以上の金属（ａ）を含む請求項１記載のポリシラン。
【請求項３】
金属（ａ）が、周期表第３〜１４族金属から選択された少なくとも１種である請求項１記載のポリシラン。
【請求項４】
金属（ａ）が、鉄、亜鉛、アルミニウムおよび鉛から選択された少なくとも１種である請求項１記載のポリシラン。
【請求項５】
ポリシランが、下記式（２）で表される構造単位、および下記式（３）で表される構造単位から選択された少なくとも１種の分岐状構造単位を有するポリシランである請求項１記載のポリシラン。
【化１】
2007262171.tif 000006
（式中、Ｒ３は、水素原子、有機基又はシリル基を示し、ｓ及びｔはそれぞれ１以上の整数である。）
【請求項６】
分岐状構造単位の割合が、ポリシランを構成するケイ素原子換算（モル換算）で、１０モル％以上である請求項５記載のポリシラン。
【請求項７】
重量換算で、ポリシラン全体に対して５００ｐｐｍ以上の金属（ａ）を含み、かつ少なくとも前記式（２）で表される構造単位で構成された分岐状構造単位を、ポリシランを構成するケイ素原子換算（モル換算）で３０モル％以上有するポリシランである請求項５記載のポリシラン。
【請求項８】
請求項１記載のポリシランと、熱硬化性樹脂とで構成された組成物。
【請求項９】
熱硬化性樹脂が、エポキシ樹脂である請求項８記載の組成物。
【請求項１０】
熱硬化性樹脂が、ビスフェノールフルオレン骨格を有するエポキシ樹脂である請求項８記載の組成物。
【請求項１１】
請求項８記載の組成物が硬化した硬化物。
【発明の詳細な説明】
【技術分野】
【０００１】
本発明は、高屈折率、低誘電率、感光性などの特性を熱硬化性樹脂に付与できるとともに、熱硬化性樹脂の硬化性（熱硬化性）を向上又は促進できる化合物（硬化剤）、この化合物を含む熱硬化性樹脂組成物、およびこの樹脂組成物が硬化した硬化物に関する。
【背景技術】
【０００２】
ポリシランは、導電性材料、フォトレジスト、光重合開始剤などに利用され、高屈折率、低誘電率などの特異な物性を有するケイ素含有ポリマーであり、セラミックス前駆体、光電子材料（例えば、フォトレジスト、有機感光体などの光電子写真材料、光導波路などの光伝送材料、光メモリなどの光記録材料、エレクトロルミネッセンス素子用材料など）などとして注目されている。このような材料において、ポリシランは、通常、薄膜の形態で使用される。しかし、主鎖がケイ素のみからなるポリシランの薄膜は、硬くてもろく、機械的強度が低いので、クラックなどの欠陥を生じやすい。また、各種プロセスに使用する溶媒に対する耐久性（耐溶媒性）も不足している場合がある。
【０００３】
そして、このようなポリシランと熱硬化性樹脂とを組み合わせることにより、両成分の特性を有する優れた材料を得る試みもなされている。例えば、特開２０００−２６５０６４号公報（特許文献１）には、水酸基を有するポリシラン化合物とエポキシ化合物とを含有する樹脂組成物が開示されている。この文献には、ポリシラン化合物中の水酸基とエポキシ化合物中のエポキシ基とが加熱処理により反応することで架橋構造を形成し、ポリシラン化合物は、エポキシ化合物の耐薬品性や耐熱性を向上できるとともに、エポキシ化合物に低誘電率などの物性を付与できることが記載されている。前記樹脂組成物の硬化物又は成形体は層間絶縁膜に利用できる。
【０００４】
なお、ポリシランの代表的な合成方法として、例えば、ＷＯ９８／２９４７６号公報（特許文献２）には、非プロトン性溶媒中、リチウム塩及び金属ハロゲン化物の存在下で、ジハロシランにマグネシウム又はマグネシウム合金を作用させることにより、ポリシランを得る方法が開示されている。
【特許文献１】特開２０００−２６５０６４号公報（特許請求の範囲）
【特許文献２】ＷＯ９８／２９４７６号公報（特許請求の範囲）
【発明の開示】
【発明が解決しようとする課題】
【０００５】
従って、本発明の目的は、ポリシランの特性（高屈折率、低誘電率、感光性など）を熱硬化性樹脂（又はその硬化物）に付与できるとともに、熱硬化性樹脂の硬化性を向上又は促進できるポリシラン、このポリシランを含む熱硬化性樹脂組成物、およびこの樹脂組成物が硬化した硬化物を提供することにある。
【０００６】
本発明の他の目的は、熱硬化性樹脂の硬化物の耐溶媒性を向上できるポリシラン、このポリシランを含む熱硬化性樹脂組成物、およびこの樹脂組成物が硬化した硬化物を提供することにある。
【課題を解決するための手段】
【０００７】
本発明者らは、汎用のポリシランの存在下で、エポキシ樹脂などの熱硬化性樹脂を硬化させた場合、硬化物において、機械的強度、耐摩耗性などの特性は、ポリシラン単独の場合よりも向上するが、耐溶媒性などの特性が逆に低下する場合が多いことを見出した。そして、このような硬化物において、耐溶媒性などの特性を改善又は向上するため、熱硬化性樹脂の含有量を増大させたり、他の成分を添加すると、相対的に硬化物中のポリシランの含量が減少し、ポリシランの物性を十分に付与できなかったり、薄膜の平滑性を失うなどの問題があることを見出した。
【０００８】
本発明者らは、これらの知見に基づいて、前記課題を解決するために鋭意研究を重ねた結果、重合触媒として金属触媒を用いるなどの方法により、ポリシラン構造中に金属成分が取り込まれること、このポリシランは、金属成分を含んでいるため、熱硬化性樹脂の硬化性を向上する硬化剤としての作用を有しており、このような金属成分を含むポリシランと熱硬化性樹脂とを組み合わせると、熱硬化性樹脂にポリシランの優れた特性を付与できるだけでなく、熱硬化性樹脂の硬化性を著しく促進又は向上できることを見出し、本発明を完成した。
【０００９】
すなわち、本発明のポリシランは、熱硬化性樹脂の硬化性を向上させるためのポリシランであって、重量換算で、ポリシラン全体に対して１００ｐｐｍ以上の金属（ａ）を含む。このような本発明のポリシランにおいて、金属（ａ）の含有量は、例えば、重量換算で、ポリシラン全体に対して５００ｐｐｍ以上であってもよい。
【００１０】
前記金属（ａ）は、周期表第３〜１４族金属から選択された少なくとも１種であってもよく、特に、鉄、亜鉛、アルミニウムおよび鉛から選択された少なくとも１種であってもよい。このような金属は、特に、ポリシランの構造中に取り込まれやすいようである。
【００１１】
前記ポリシランは、下記式（２）で表される構造単位、および下記式（３）で表される構造単位から選択された少なくとも１種の分岐状構造単位を有するポリシランであってもよい
【００１２】
【化１】
2007262171.tif 000002
【００１３】
（式中、Ｒ３は、水素原子、有機基又はシリル基を示し、ｓ及びｔはそれぞれ１以上の整数である。）
前記分岐状構造を有するポリシランにおいて、分岐状構造単位の割合は、ポリシランを構成するケイ素原子換算（モル換算）で、１０モル％以上であってもよい。
【００１４】
代表的な本発明のポリシランには、重量換算で、ポリシラン全体に対して５００ｐｐｍ以上の金属（ａ）を含み、かつ少なくとも前記式（２）で表される構造単位で構成された分岐状構造単位を、ポリシランを構成するケイ素原子換算（モル換算）で３０モル％以上有するポリシランなどが含まれる。
【００１５】
本発明のポリシランは、前記のように熱硬化性樹脂と組み合わせて用いる硬化剤として有用である。そのため、本発明には、前記ポリシランと、熱硬化性樹脂とで構成された組成物（熱硬化性樹脂組成物）も含まれる。前記熱硬化性樹脂は、エポキシ樹脂（例えば、ビスフェノールフルオレン骨格を有するエポキシ樹脂）であってもよい。特に、ビスフェノールフルオレン骨格を有するエポキシ樹脂を使用すると、高い耐熱性や高い屈折率を付与できる。本発明には、さらに、前記組成物が硬化した硬化物も含まれる。
【発明の効果】
【００１６】
本発明のポリシランは、金属を含むことにより、ポリシランの特性（高屈折率、低誘電率、感光性など）を熱硬化性樹脂（又はその硬化物）に付与できるとともに、熱硬化性樹脂の硬化性を向上又は促進できる。そして、このような本発明のポリシランは、熱硬化性樹脂の硬化剤として作用するため、通常のポリシラン（金属を含まないポリシランなど）に比べて、熱硬化性樹脂の硬化物の特性（機械的強度、耐磨耗性、耐溶媒性など、特に、耐溶媒性）を向上できる。このような本発明のポリシランは、慣用のポリシランの合成方法を利用して、特殊な装置を用いることなく、簡便に製造することができる。
【発明を実施するための最良の形態】
【００１７】
本発明のポリシランは、金属（ａ）を含む。そして、このような本発明のポリシランは、熱硬化性樹脂の熱硬化性を向上させるためのポリシラン（硬化剤）として使用できる。
【００１８】
［金属（ａ）を含むポリシラン］
（金属（ａ））
本発明の金属（ａ）を含むポリシランにおいて、金属（ａ）の割合は、金属（ａ）の重量換算（又は金属（ａ）を構成する原子の重量換算）で、ポリシラン全体に対して、１００ｐｐｍ以上（例えば、３００〜１０００００ｐｐｍ程度）の範囲から選択でき、例えば、５００ｐｐｍ以上（例えば、５００〜５００００ｐｐｍ程度）、好ましくは１０００ｐｐｍ以上（例えば、１０００〜４００００ｐｐｍ程度）、さらに好ましくは１５００ｐｐｍ以上（例えば、１５００〜３００００ｐｐｍ程度）、特に３０００ｐｐｍ以上（例えば、３０００〜２００００ｐｐｍ程度）であってもよい。
【００１９】
金属（ａ）を含むポリシランにおいて、金属（ａ）としては、特に限定されず、種々の金属原子（又は金属イオン）、例えば、アルカリ又はアルカリ土類金属（例えば、ナトリウム、マグネシウムなど）、遷移金属（例えば、サマリウム、スカンジウムなどの周期表第３族金属；チタン、ジルコニウム、ハフニウムなどの周期表第４族金属；バナジウム、ニオブなどの周期表第５族金属；モリブデン、タングステンなどの周期表第６族金属；マンガンなどの周期表第７族金属；鉄、ニッケル、コバルト、ルテニウム、ロジウム、パラジウム、レニウム、オスミウム、イリジウム、白金などの周期表第８〜１０族金属；銅、銀、金などの周期表第１１族金属など）、周期表第１２族金属（例えば、亜鉛、カドミウム、水銀など）、周期表第１３族金属（例えば、アルミニウム、ガリウム、インジウムなど）、周期表第１４族金属（例えば、ゲルマニウム、スズ、鉛など）、周期表１５族金属（例えば、アンチモン、ビスマスなど）などが挙げられる。金属（ａ）は、単独又は２種以上組み合わせてポリシランに含まれていてもよい。
【００２０】
これらの金属（ａ）のうち、周期表第３〜１４族金属［例えば、周期表第４族金属（特に、チタン）、周期表第８〜１０族金属（特に、鉄、ニッケル、コバルト、ロジウム、パラジウム）、周期表第１２族金属（特に、亜鉛）、周期表第１３族金属（特に、アルミニウム）、および周期表第１４族金属（特に、鉛、スズなど）から選択された１種、特に鉄、亜鉛、アルミニウムおよび鉛から選択された少なくとも１種］は、ポリシランに取り込まれやすく、熱硬化性樹脂の硬化性を高める能力が高く好ましい。特に、これらの金属（ａ）のうち、周期表第８属金属（特に鉄）、周期表第１２族金属（亜鉛など）などの金属は、後述のハロシラン類の重合触媒を構成する金属などとして有効であり、しかも、ポリシランに取り込まれやすく好適である。
【００２１】
金属（ａ）の含有形態は、特に限定されず、例えば、ポリシランのポリマー構造に金属化合物などの形態で取り込まれていてもよく、ポリシランの構成原子（例えば、ケイ素原子など）に対する配位などによりポリシランに結合していてもよい。また、金属（ａ）は、例えば、金属イオン、金属（ａ）を含む金属化合物（又は金属（ａ）に対応する金属化合物、例えば、金属ハロゲン化物、金属硫酸塩などの金属と無機酸との塩、金属錯体など）などのいずれの形態でポリシランに含まれていてもよいが、経時変化（不安定性）、腐食性などの観点から、ポリシラン構造に結合しているのが好ましい。
【００２２】
なお、金属（ａ）は、いかなる経緯でポリシランに含有させても（又は取り込ませても）よいが、通常、後述するように、ポリシランを合成する過程においてポリシランに含有させることができる。このような金属（ａ）としては、例えば、（i）金属化合物の存在下で、ポリシラン類の原料（例えば、ハロシラン類）を重合させることによりポリシランに取り込まれる金属化合物由来の金属、（ii）ポリシラン類の原料（ハロシラン類など）に含まれる金属などが挙げられる。上記（i）において、金属化合物は、ポリシランの重合に関与しない金属化合物であってもよく、ポリシラン類の原料（例えば、ハロシラン類）を重合させるための重合触媒（又は金属触媒、例えば、後述のマグネシウム成分及び／又は金属ハロゲン化物）であってもよい。
【００２３】
通常、ポリシランに含まれる金属（ａ）の大部分が、上記態様（i）である場合が多く、特に、ポリシラン類の原料（例えば、ハロシラン類）を重合させることによりポリシランに取り込まれる重合触媒由来の金属成分であってもよい。重合触媒由来の金属は、ポリシラン中に取り込まれると、慣用の精製方法（例えば、有機溶媒、水などによる洗浄など）では、ポリシランから除去されにくい（又は脱離しにくい）ようである。
【００２４】
なお、金属（ａ）がポリシランに取り込まれる理由は定かではないが、Ｓｉ−Ｏ−ＭもしくはＳｉ−Ｍ（Ｍは金属）の形態でポリシランに結合しているものと考えられる。特に、ポリシランの合成において用いられる金属触媒由来の金属（ａ）（特に、鉄、亜鉛など）は、重合に関与するためか、ポリシランに対する親和性（又は残留性）が高いようである。
【００２５】
（ポリシラン）
金属（ａ）を含むポリシランにおいて、ポリシランとしては、Ｓｉ−Ｓｉ結合を有する直鎖状、環状、分岐状、又は網目状の化合物であれば特に限定されないが、通常、前記ポリシランは、下記式（１）〜（３）で表された構造単位のうち少なくとも１つの構造単位を有するポリシランで構成されている場合が多い。
【００２６】
【化２】
2007262171.tif 000003
【００２７】
（式中、Ｒ１〜Ｒ３は、同一又は相異なって、水素原子、有機基又はシリル基を示し、ｒ、ｓ及びｔはそれぞれ１以上の整数を示す。）
前記式（１）及び（２）において、Ｒ１〜Ｒ３で表される有機基としては、炭化水素基（アルキル基、アルケニル基、シクロアルキル基、シクロアルケニル基、アリール基、アラルキル基）、アルコキシ基、シクロアルキルオキシ基、アリールオキシ基、アラルキルオキシ基、ヒドロキシル基、置換されていてもよいアミノ基［例えば、アミノ基（−ＮＨ２）、置換アミノ基（前記アルキル基、シクロアルキル基、アリール基、アラルキル基、アシル基などで置換されたＮ−モノ又はＮ，Ｎ−ジ置換アミノ基など）など］などが挙げられる。なお、これらの置換基は、さらに１又は複数の他の置換基で置換されていてもよい。
【００２８】
前記式（１）及び（２）のＲ１〜Ｒ３において、アルキル基としては、メチル、エチル、プロピル、イソプロピル、ブチル、ｔ−ブチル、ペンチル、ヘキシルなどのＣ１−１０アルキル基、（好ましくはＣ１−６アルキル基、さらに好ましくはＣ１−４アルキル基）が挙げられる。アルコキシ基としては、メトキシ、エトキシ、プロポキシ、イソプロポキシ、ブトキシ、ｔ−ブトキシなどのＣ１−１０アルコキシ基（好ましくはＣ１−６アルコキシ基、さらに好ましくはＣ１−４アルコキシ基）が挙げられる。アルケニル基としては、ビニルなどのＣ２−１４アルケニル基（好ましくはＣ２−１０アルケニル基、さらに好ましくはＣ２−６アルケニル基）が挙げられる。シクロアルキル基としては、シクロペンチル、シクロヘキシルなどのＣ５−１０シクロアルキル基（好ましくはＣ５−８シクロアルキル基）などが挙げられる。シクロアルキルオキシ基としては、シクロヘキシルオキシなどのＣ５−１０シクロアルキルオキシ基（好ましくはＣ５−８シクロアルキルオキシ基）などが挙げられる。シクロアルケニル基としては、シクロヘキセニルなどのＣ５−１０シクロアルケニル基（好ましくはＣ５−８シクロアルケニル基）などが挙げられる。
【００２９】
アリール基としては、フェニル、ナフチルなどのＣ６−２０アリール基（好ましくはＣ６−１４アリール基、さらに好ましくはＣ６−１０アリール基）；トリル、ジメチルフェニル（キシリル）、エチルフェニル、メチルナフチル基などのＣ１−６アルキルＣ６−１０アリール基（好ましくはモノ乃至トリＣ１−４アルキルＣ６−１０アリール基、さらに好ましくはモノ又はジＣ１−４アルキルフェニル基など）；メトキシフェニル、エトキシフェニル、メトキシナフチル基などのＣ１−１０アルコキシＣ６−１０アリール基（好ましくはＣ１−６アルコキシＣ６−１０アリール基、さらに好ましくはＣ１−４アルコキシフェニル基など）などが挙げられる。アリールオキシ基としては、フェノキシなどのＣ６−１０アリールオキシ基などが挙げられる。アラルキル基としては、ベンジルなどのＣ６−２０アリール−Ｃ１−４アルキル基（好ましくはＣ６−１０アリール−Ｃ１−２アルキル基）などが挙げられる。アラルキルオキシ基としては、ベンジルオキシなどのＣ６−２０アリール−Ｃ１−４アルキルオキシ基（好ましくはＣ６−１０アリール−Ｃ１−２アルキルオキシ基）などが挙げられる。
【００３０】
シリル基としては、シリル基、ジシラニル基、トリシラニル基などのＳｉ１−１０シラニル基（好ましくはＳｉ１−６シラニル基）、置換シリル基（例えば、アルキル基、シクロアルキル基、アリール基、アラルキル基、アルコキシ基などで置換された置換シリル基）などが挙げられる。
【００３１】
通常、基Ｒ１〜Ｒ３は、炭化水素基（置換基を有していてもよい炭化水素基）又は炭化水素基に対応するエーテル基（置換基を有していてもよい炭化水素基が結合又は置換したエーテル基）であってもよい。好ましい基Ｒ１には、例えば、アルキル基、シクロアルキル基、アリール基などの炭化水素基が含まれ、特にアルキル基（例えば、メチル基などのＣ１−４アルキル基など）又はアリール基（例えば、フェニル基などのＣ６−１０アリール基）が好ましい。なお、置換基Ｒ１〜Ｒ３は、ｒ、ｓ、又はｔによって同一又は異なっていてもよい。
【００３２】
ポリシランが非環状構造（直鎖状、分岐鎖状、網目状）の場合、末端基（末端置換基）は、水素原子、ヒドロキシル基、ハロゲン原子（塩素原子など）、アルキル基、アルコキシ基、シリル基などであってもよい。特に、ポリシランの末端は、ヒドロキシル基以外の基（例えば、ハロゲン原子、アルキル基など）などであってもよい。なお、ヒドロキシル基を少なくすると、経時安定性を向上できる。
【００３３】
具体的なポリシランとしては、例えば、前記式（１）で表される構造単位を有する直鎖状又は環状ポリシラン、前記式（２）又は（３）で表される構造単位を有する分岐状ポリシラン（又は網目状ポリシラン）、前記式（１）〜（３）で表される構造単位を組み合わせて有する分岐状ポリシランなどが挙げられる。また、ポリシランがコポリマーである場合、ブロックコポリマー、ランダムコポリマーのいずれであってもよい。さらに、前記ポリシランは、前記式（１）〜（３）で表される構造単位のそれぞれを単独で又は２種以上組み合わせて有するポリシランであってもよい。
【００３４】
なお、前記式（２）で表される構造単位および前記式（３）で表される構造単位から選択された少なくとも１つの分岐状構造単位を有する分岐状構造を有するポリシラン（分岐状ポリシラン）は、前記式（１）で表される構造単位を有する直鎖状又は環状ポリシランなどに比べて、分岐状構造を有しているためか、金属（ａ）を取り込みやすく、好適に使用できる。
【００３５】
分岐状ポリシランにおいて、前記分岐状構造単位の割合は、ポリシランを構成するケイ素原子換算（モル換算）で、例えば、ポリシラン全体の１モル％以上（例えば、５〜１００モル％）、好ましくは１０モル％以上（例えば、２０〜１００モル％程度）、さらに好ましくは３０モル％以上（例えば、３５〜９５モル％程度）、特に４０モル％以上（例えば、５０〜９０モル％程度）であってもよい。
【００３６】
代表的なポリシランとしては、例えば、ポリジアルキルシラン［例えば、ポリジメチルシラン、ジメチルシラン−メチルへキシルシラン共重合体などのポリジＣ１−６アルキルシラン、好ましくはポリジＣ１−４アルキルシラン］、ポリアルキルアリールシラン［例えば、ポリメチルフェニルシラン、メチルフェニルシラン−フェニルヘキシルシラン共重合体などのポリＣ１−６アルキルＣ６−１０アリールシラン、好ましくはポリＣ１−４アルキルＣ６−８アリールシラン］、ポリジアリールシラン（例えば、ポリジフェニルシランなどのポリジＣ６−１５アリールシラン、好ましくはポリジＣ６−１０アリールシラン）、ジアルキルシラン−アルキルアリールシラン共重合体（例えば、ジメチルシラン−メチルフェニルシラン共重合体などのジＣ１−６アルキルシラン−Ｃ１−４アルキルＣ６−１０アリールシラン共重合体）などの前記式（１）で表される構造単位を有するポリシラン；ポリアリールシラン［例えば、ポリフェニルシラン（ポリフェニルシリン）などのポリＣ６−１０アリールシラン、好ましくはポリＣ６−８アリールシラン］などの前記式（２）で表される構造単位又は前記式（３）で表される構造単位を有する分岐状ポリシラン；ジアルキルシラン−アリールシラン共重合体（例えば、ジメチルシラン−フェニルシラン共重合体などのジＣ１−６アルキルシラン−Ｃ６−１０アリールシラン共重合体、好ましくはジＣ１−６アルキルシラン−Ｃ６−８アリールシラン共重合体）、アルキルアリールシラン−アリールシラン共重合体（例えば、メチルフェニルシラン−フェニルシラン共重合体などのＣ１−６アルキルＣ６−１０アリールシラン−Ｃ６−１０アリールシラン共重合体、好ましくはＣ１−４アルキルＣ６−８アリールシラン−Ｃ６−８アリールシラン共重合体）などの前記式（１）で表される構造単位と前記式（２）で表される構造単位又は前記式（３）で表される構造単位を有する分岐状ポリシランなどが挙げられる。このようなポリシランの詳細は、例えば、Ｒ．Ｄ．Ｍｉｌｌｅｒ、Ｊ．Ｍｉｃｈｌ；Ｃｈｅｍｉｃａｌ  Ｒｅｖｉｅｗ、第８９巻、１３５９頁（１９８９）、Ｎ．Ｍａｔｓｕｍｏｔｏ；Ｊａｐａｎｅｓｅ  Ｊｏｕｒｎａｌ  ｏｆ  Ｐｈｙｓｉｃｓ、第３７巻、５４２５頁（１９９８）などに例示されている。また、ポリシランは、ポリシラン原料（ハロシラン類など）とビニル化合物とのコポリマーであってもよい。このような共重合体の詳細は、例えば、特開２００２−１２８８９７号公報に開示されている。
【００３７】
これらのポリシランは単独で又は二種以上組み合わせて使用できる。
【００３８】
ポリシランの数平均重合度（又は、構造単位（１）〜（３）におけるｒ、ｓおよびｔの合計）は、２以上であればよく、例えば、５〜４００、好ましくは１０〜３５０、さらに好ましくは２０〜３００程度であってもよい。
【００３９】
ポリシランの分子量は、重量平均分子量で２００〜１０００００、好ましくは３００〜５００００、さらに好ましくは４００〜３００００程度であってもよい。なお、ポリシランが環状である場合、環状ポリシランの環の員数は、通常、４〜１２程度であってもよく、好ましくは４〜１０、さらに好ましくは５〜１０（特に５〜８）程度であってもよい。
【００４０】
なお、本発明のポリシランは、構造に応じて、汎用の溶媒（例えば、トルエンなどの炭化水素系溶媒、テトラヒドロフラン、プロピレングリコールモノメチルエーテルアセテート、アニソールなどのエーテル類などの有機溶媒）に対する溶解性を有しており、取扱性に優れている。
【００４１】
［金属（ａ）を含むポリシランの製造方法］
本発明の金属含有ポリシランは、前記のように、ポリシランに金属を含有させることができる限り、製造方法において特に限定されないが、通常、金属（ａ）又は金属（ａ）を含む金属化合物（又は金属（ａ）に対応する金属化合物）の存在下で、ポリシランの原料（例えば、ハロシラン類）を重合させることにより、効率よくポリシラン（又はポリシラン構造）に金属（ａ）を含有させる（取り込ませる）ことができる。すなわち、本発明の金属（ａ）を含むポリシランは、単にポリシランと金属（ａ）又は金属（ａ）に対応する金属化合物とを混合（物理混合）して得られる組成物のようなものではない場合が多い。
【００４２】
ポリシランの代表的な合成方法（重合方法）としては、金属ナトリウムなどのアルカリ金属を用いてトルエン溶媒中のジアルキルジハロシランあるいはジハロテトラアルキルジシランを１００℃以上の温度で強力に撹拌し、還元的にカップリングさせる方法［Ｊ．Ａｍ．Ｃｈｅｍ．Ｓｏｃ．，１０３（１９８１）７３５２］が知られている。しかし、この方法は、空気中で発火するアルカリ金属を加熱し、強力に攪拌・分散させる必要があるため、工業的規模での生産における安全性が懸念され、また、得られるポリシランの分子量分布が多峰性となり品質的にも十分でない場合が多い。
【００４３】
ポリシランの製造方法として、他にも（ａ）ビフェニルなどでマスクしたジシレンをアニオン重合させる方法（特開平１−２３０６３号公報）、（ｂ）環状シラン類を開環重合させる方法（特開平５−１７０９１３号公報）、（ｃ）ヒドロシラン類を遷移金属錯体触媒により脱水素縮重合させる方法（特公平７−１７７５３号公報）、（ｄ）ジハロシラン類を室温以下の温度で電極還元してポリシランを製造する方法（特開平７−３０９９５３号公報）、（ｅ）マグネシウムを還元剤としてハロシラン類を脱ハロゲン縮重合させる方法（いわゆる「マグネシウム還元法」、例えば、ＷＯ９８／２９４７６号公報、特開２００３−２７７５０７号公報、特開２００５−３６１３９号公報に記載の方法など）が挙げられる。
【００４４】
特に、マグネシウム還元法では、（１）汎用の化学合成装置により安定で安価な原料を用いて合成でき、安全性、コスト面で優位性がある、（２）ナトリウムや有機溶媒への不溶物等、光・電子材料などの用途として不適当な不純物が混入しない、（３）分子量のばらつきが少なく、有機溶媒に対する溶解性や透明性の高いポリシランが得られる、（４）ポリシランが高収率で得られるなどの優れた特徴を有する。
【００４５】
そのため、ポリシランは、マグネシウム還元法により得られるポリシランを好適に使用してもよい。このようなマグネシウム還元法では、少なくともマグネシウム金属成分の存在下で、ハロシラン類を重合させることによりポリシランを合成できる。
【００４６】
本発明の金属含有ポリシランは、このような上記種々のポリシランの合成方法において、金属（ａ）又は金属（ａ）に対応する金属化合物を存在させることにより得ることができる。特に、前記マグネシウム還元法では、より効率よく高性能のポリシランを得るため、触媒として、マグネシウム金属成分と他の金属成分［例えば、リチウム化合物、金属ハロゲン化物（リチウム化合物（リチウムハロゲン化物、ハロゲン化リチウム）ではない金属ハロゲン化物）］とを使用する場合が多い。そして、このような触媒は、金属で構成されており、ポリシランに効率よく残留して金属（ａ）として作用する。
【００４７】
以下に、マグネシウム還元法について詳述する。
【００４８】
マグネシウム還元法では、少なくともマグネシウム金属成分の存在下、ハロシラン類（ハロシラン化合物）を反応させることによりポリシランを得る。
【００４９】
ハロシラン類としては、ジハロシラン類、トリハロシラン類、テトラハロシラン類などが挙げられる。ポリシランが前記式（１）〜（３）で表される構造単位のうち少なくとも１つの構造単位を有するポリシランである場合には、これらのジ乃至テトラハロシラン類は、それぞれ、下記式で表されるハロシランのうち少なくとも１つのハロシラン（ジ乃至テトラハロシラン類）で構成してもよい。
【００５０】
【化３】
2007262171.tif 000004
【００５１】
（式中、Ｘ１〜Ｘ９はハロゲン原子、Ｒ１〜Ｒ３、ｒ、ｓ及びｔは前記と同じ。）
上記式（１Ａ）〜（３Ａ）において、Ｘ１〜Ｘ９で表されるハロゲン原子は、前記と同様であり、塩素原子および臭素原子（特に塩素原子）が好ましく、同一又は異なるハロゲン原子であってもよい。また、上記式（１Ａ）〜（３Ａ）において、ｒ、ｓ及びｔは、それぞれ、前記と同様に１以上であればよく、単量体（ｒ＝ｓ＝ｔ＝１）であってもよく、多量体（ｒ、ｓおよびｔが２以上）であってもよい。例えば、式（１Ａ）で表されるジハロシランにおいて、ｒは、１〜１０００、好ましくは１〜５００、さらに好ましくは１〜１００（例えば、１〜１０）程度であってもよい。ｒが大きい多量体を用いると、ブロックコポリマーを得やすく、単量体又はｒが小さい多量体を用いるとランダムコポリマーを得やすい。コポリマーの製造効率の点からは、単量体又はｒが小さい多量体（例えば、ｒが１〜２程度のハロシラン）を好適に用いてもよい。なお、トリハロシラン類およびテトラハロシラン類は、通常、単量体（ｓ＝ｔ＝１）で使用する場合が多い。
【００５２】
代表的なハロシランとしては、例えば、ジハロシラン類［例えば、ジアルキルジハロシラン（例えば、ジメチルジクロロシランなどのジＣ１−４アルキルジハロシラン及びその多量体）、アルキル−アリールジハロシラン（例えば、メチルフェニルジクロロシランなどのＣ１−４アルキル−Ｃ６−１０アリールジハロシラン及びその多量体）、アルキル−シクロアルキルジハロシラン（例えば、メチルシクロヘキシルジクロロシランなどのＣ１−４アルキル−Ｃ５−１０シクロアルキルジハロシラン及びその多量体）、ジアリールジハロシラン（例えば、ジフェニルジハロシラン、ジトリルジハロシラン、ジキシリルジハロシラン、フェニルトリルジハロシラン、ジメトキシフェニルジハロシランなどのジＣ６−１０アリールジハロシラン及びその多量体など）などの式（１Ａ）で表されるジハロシラン類など］、トリハロシラン類［例えば、アルキルトリハロシラン（例えば、メチルトリクロロシランなどのＣ１−４アルキルトリハロシラン）、シクロアルキルトリハロシラン（例えば、シクロヘキシルトリクロロシランなどのＣ５−１０シクロアルキルトリハロシラン及びその多量体）、アリールトリハロシラン（例えば、フェニルトリクロロシランなどのＣ６−１０アリールトリハロシラン及びその多量体）などの式（２Ａ）で表されるトリハロシラン類］、テトラハロシラン類（例えば、テトラクロロシランなどのテトラハロシランなどの式（３Ａ）で表されるテトラハロシラン類）などが例示できる。これらのハロシランは、単独で又は２種以上組み合わせてもよい。
【００５３】
なお、前記分岐状ポリシランは、トリハロシラン類（又は前記式（２Ａ）で表されるトリハロシラン類）及びテトラハロシラン類（又は前記式（３Ａ）で表されるテトラハロシラン類）から選択された少なくとも１種で構成されたハロシラン類を重合させることにより得られる。
【００５４】
また、前記ハロシラン類は、ポリシランの末端を封鎖するため、必要に応じて、さらにモノハロシラン類［例えば、トリアルキルハロシラン（例えば、トリメチルクロロシランなどのトリＣ１−４アルキルハロシラン）、トリアリールハロシラン（例えば、トリフェニルクロロシランなどのトリＣ６−１０アリールハロシラン）など］で構成してもよい。
【００５５】
なお、ハロシラン類は、できるだけ高純度であるのが好ましい。例えば、液体のハロシラン類については、水素化カルシウムなどの乾燥剤を用いて乾燥し、蒸留して使用するのが好ましく、固体のハロシラン類については、再結晶法などにより、精製して使用するのが好ましい。
【００５６】
（マグネシウム金属成分）
前記ハロシラン類の反応は、マグネシウム金属成分の存在下で好適に行うことができ、マグネシウム金属成分を作用させることにより、ポリシランを効率よく生成できる。
【００５７】
マグネシウム金属成分は、少なくともマグネシウムが含まれていればよく、マグネシウム金属単体又はマグネシウム系合金、あるいは前記マグネシウム金属又は合金を含む混合物などであってもよい。マグネシウム合金の種類は特に制限されず、慣用のマグネシウム合金、例えば、アルミニウム、亜鉛、希土類元素（スカンジウム、イットリウムなど）などの成分を含むマグネシウム合金が例示できる。これらのマグネシウム金属成分は、単独で又は二種以上組み合わせて使用できる。
【００５８】
マグネシウム金属成分の形状は、ハロシラン化合物の反応を損なわない限り特に限定されないが、粉粒状（粉体、粒状体など）、リボン状体、切削片状体、塊状体、棒状体、板状体（平板状など）などが例示され、特に表面積の大きい形状（粉体、粒状体、リボン状体、切削片状体など）であるのが好ましい。マグネシウム金属成分が粉粒状の場合、平均粒径は、１〜１００００μｍ、好ましくは１０〜５０００μｍ、さらに好ましくは２０〜１０００μｍ程度である。
【００５９】
なお、マグネシウム金属成分の保存状況などによっては、金属表面に被膜（酸化被膜など）が形成されることがある。この被膜は反応に悪影響を及ぼすことがあるので、必要に応じて、切削などの適当な方法によって除去してもよい。
【００６０】
マグネシウム金属成分の使用量は、通常、ハロシラン類のハロゲン原子に対して、マグネシウム換算で、１〜１０当量であり、好ましくは１.１〜５当量、さらに好ましくは１．２〜３当量程度である。また、マグネシウム金属成分の使用量は、通常、ハロシラン化合物に対してモル数でマグネシウムとして１〜２０倍であり、好ましくは１．１〜１４倍であり、より好ましくは１．２〜１０倍（例えば、１．２〜５倍）程度である。
【００６１】
マグネシウム金属成分は、前記ハロシラン類を還元して、ポリシランを形成させるとともに、マグネシウム自身は酸化されてハロゲン化物を形成する。
【００６２】
反応は、少なくとも前記マグネシウム金属成分の存在下で行ってもよく、ハロシランの重合を促進するため、リチウム化合物及び金属ハロゲン化物から選択された少なくとも一種（促進剤又は触媒）の共存下、特に、マグネシウム金属成分及び金属ハロゲン化物の存存下で行うのが有利である。そして、これらの触媒成分としてのマグネシウム金属成分、リチウム化合物および金属ハロゲン化物（又はこれらに対応する金属成分、特に、金属ハロゲン化物）は、重合して得られたポリシランに取り込まれやすい。
【００６３】
（金属ハロゲン化物）
金属ハロゲン化物（リチウムハロゲン化物を除く金属ハロゲン化物）としては、多価金属ハロゲン化物、例えば、遷移金属（例えば、サマリウムなどの周期表３Ａ族元素、チタンなどの周期表４Ａ族元素、バナジウムなどの周期表５Ａ族元素、鉄、ニッケル、コバルト、ロジウム、パラジウムなどの周期表８族元素、銅などの周期表１Ｂ族元素、亜鉛などの周期表２Ｂ族元素など）、周期表３Ｂ族金属（アルミニウムなど）、周期表４Ｂ族金属（スズなど）などの金属のハロゲン化物（塩化物、臭化物又はヨウ化物など）が挙げられる。金属ハロゲン化物を構成する前記金属の価数は、特に制限されないが、好ましくは２〜４価、特に２又は３価である。これらの金属ハロゲン化物は、単独で又は二種以上組み合わせて使用できる。
【００６４】
金属ハロゲン化物としては、チタン、鉄、ニッケル、コバルト、ロジウム、パラジウム、亜鉛、およびスズから選択された少なくとも一種の金属の塩化物又は臭化物が好ましい。
【００６５】
このような金属ハロゲン化物としては、例えば、塩化物（ＦｅＣｌ２、ＦｅＣｌ３などの塩化鉄；ＺｎＣｌ２、ＳｎＣｌ２、ＣｏＣｌ２、ＶＣｌ２、ＴｉＣｌ４、ＰｄＣｌ２、ＳｍＣｌ２など）、臭化物（ＦｅＢｒ２、ＦｅＢｒ３などの臭化鉄など）、ヨウ化物（ＳｍＩ２など）などが例示できる。これらの金属ハロゲン化物のうち、塩化物（例えば、塩化鉄（II）、塩化鉄(III)などの塩化鉄、塩化亜鉛など）及び臭化物が好ましい。通常、塩化鉄及び／又は塩化亜鉛、特に塩化亜鉛などが使用される。このような金属ハロゲン化物（又は金属ハロゲン化物を構成する金属）は、触媒活性を向上できるとともに、ポリシラン中に金属（ａ）として残留しやすいため、好適に使用できる。
【００６６】
金属ハロゲン化物の割合は、前記ハロシラン類の総量１００重量部に対して、０．１〜５０重量部、好ましくは１〜３０重量部、さらに好ましくは２〜２０重量部程度であってもよい。溶媒（反応液）中の金属ハロゲン化物の濃度を上記のような範囲にすると、金属をポリシラン中に効率よく含有させることができる。
【００６７】
（リチウム化合物）
リチウム化合物としては、ハロゲン化リチウム（塩化リチウム、臭化リチウム、ヨウ化リチウムなど）、無機酸塩（硝酸リチウム、炭酸リチウム、炭酸水素リチウム、塩酸リチウム、硫酸リチウム、過塩素酸リチウム、リン酸リチウムなど）などが使用できる。これらのリチウム化合物は、単独で又は２種以上組み合わせて使用できる。好ましいリチウム化合物は、ハロゲン化リチウム（特に塩化リチウム）である。
【００６８】
リチウム化合物の割合は、ハロシラン類の総量１００重量部に対して、０．１〜２００重量部、好ましくは１〜１５０重量部、さらに好ましくは５〜１００重量部（例えば、５〜７５重量部）程度であり、通常、１０〜８０重量部程度である。
【００６９】
なお、リチウム化合物は、ポリシラン中に取り込まれて、生成したポリシランの溶解性を向上させる効果がある。そして、このようなリチウム化合物は、前記金属ハロゲン化物と組み合わせる反応助剤として好適に利用できる。
【００７０】
ハロシラン類の重合反応は、例えば、密閉可能な反応容器に、ハロシラン類（ハロシラン化合物）、マグネシウム金属成分、および金属ハロゲン化物を溶媒とともに、収容し、好ましくは機械的又は磁気的に攪拌しつつ行ってもよい。また、さらに、前記のように、反応助剤としてリチウム化合物を添加してもよい。出発原料のハロシラン類が異なるハロシラン類で構成されている場合は、予め、異なるハロシラン類の混合物として用いてもよいし、各ハロシラン類を併行して添加（例えば、一方のハロシラン類を添加して、ある程度反応を進行させた後、他方のハロシラン類を添加する方法など）してもよい。ハロシラン類の混合物として用いる方法は、ランダムコポリマーを得るのに好適であり、一方のハロシラン類の反応途中で他方のハロシラン類を添加する方法は、ブロックコポリマーを得るのに好適である。
【００７１】
反応容器は、密閉できる限り、形状や構造についての制限は特にない。反応容器内は、乾燥雰囲気であればよく、乾燥した不活性ガス（例えば、アルゴンガス）雰囲気、特に、脱酸素し、乾燥したアルゴンガス雰囲気が好ましい。
【００７２】
溶媒（反応溶媒）としては、通常、反応に不活性な溶媒が挙げられる。代表的な溶媒としては、非プロトン性溶媒（不活性溶媒）が広く使用でき、例えば、エーテル類（１，４−ジオキサン、テトラヒドロフラン、テトラヒドロピランなどの環状Ｃ４−６エーテル、ジエチルエーテル、ジイソプロピルエーテル、１，２−ジメトキシエタン、ビス（２−メトキシエチル）エーテルなどの鎖状Ｃ４−６エーテル）、カーボネート類（エチレンカーボネート、プロピレンカーボネートなど）、ニトリル類（アセトニトリル、ベンゾニトリルなど）、アミド類（ジメチルホルムアミド、ジメチルアセトアミドなど）、スルホキシド類（ジメチルスルホキシドなど）、ハロゲン含有化合物（塩化メチレン、クロロホルム、ブロモホルム、クロロベンゼン、ブロモベンゼンなどのハロゲン化炭化水素など）、芳香族炭化水素類（ベンゼン、トルエン、キシレンなど）、脂肪族炭化水素類（ヘキサン、シクロヘキサン、オクタン、シクロオクタンなどの鎖状又は環状炭化水素類）などが挙げられ、これらの溶媒は混合溶媒として使用してもよい。溶媒としては、極性溶媒単独（テトラヒドロフラン、１，２−ジメトキシエタンなど）、２種以上の極性溶媒の混合物、極性溶媒と非極性溶媒との混合物などが好ましい。極性溶媒と非極性溶媒との混合物を使用する場合、両者の割合は、前者／後者（重量比）＝１／０．０１〜１／２０程度である。
【００７３】
溶媒（反応液）中のハロシラン類の濃度は、通常、０．０５〜２０モル／Ｌ、好ましくは０．２〜１５モル／Ｌ、特に０．３〜１３モル／Ｌ程度であってもよい。
【００７４】
溶媒中の金属ハロゲン化物の濃度は、通常、０．００１〜６モル／Ｌ程度であり、好ましくは０．００５〜４モル／Ｌ程度であり、より好ましくは０．０１〜３モル／Ｌ程度である。
【００７５】
溶媒（反応液）中のリチウム化合物の濃度は、通常、０．０５〜５モル／Ｌ、好ましくは０．１〜４モル／Ｌ、特に０．１５〜３モル／Ｌ程度である。
【００７６】
反応時間は、ハロシラン類、金属ハロゲン化物及びマグネシウム金属成分の量などに異なるが、５分以上であり、通常、３０分〜１００時間程度である。反応時間を調整することにより、ポリシランの分子量制御が可能となる。
【００７７】
反応温度は、通常、−２０℃から使用する溶媒の沸点までの温度範囲内にあり、好まし<は０〜７０℃、さらに好ましくは１０〜５０℃程度の範囲内にある。なお、得られたポリシランは、再沈法、抽出法などの慣用の方法により精製してもよい。なお、精製において、ポリシランに金属を残留させやすくするため、中性の水を好適に使用してもよい。
【００７８】
以上のようにして得られるポリシランは、金属（ａ）が構造中に取り込まれており、例えば、反応溶液から溶媒によりポリシラン成分を抽出しても、取り込まれた金属（ａ）はポリシラン構造に結合などにより残留している。例えば、反応系を、ポリシランを溶解しない溶媒（例えば、水性溶媒）で抽出しても、余剰の金属成分（例えば、金属ハロゲン化物）が抽出される程度であり、ポリシランから取り込まれた金属（ａ）が脱離又は流出することはない。
【００７９】
［熱硬化性樹脂組成物およびその硬化物］
本発明のポリシランは、前記のように、熱硬化性樹脂の硬化性を向上させるための硬化剤として有用であり、熱硬化性樹脂（又は熱硬化性化合物）と組み合わせて好適に熱硬化性樹脂組成物を構成できる。すなわち、本発明のポリシランは、金属を含んでおり、安定性が向上されているため、経時変化を小さくでき、硬化剤として好適である。また、硬化剤として用いると、熱硬化性樹脂（エポキシ樹脂など）の硬化温度を小さくすることができる。
【００８０】
熱硬化性樹脂（又は光硬化性樹脂）としては、フェノール樹脂、フラン樹脂、アミノ樹脂（尿素樹脂、メラミン樹脂など）、不飽和ポリエステル樹脂、ジアリルフタレート樹脂、エポキシ樹脂、ビニルエステル樹脂、ポリウレタン樹脂、ポリイミド樹脂、ケイ素系樹脂（シリコーン樹脂、本発明の範疇に属さないポリシラン（例えば、金属（ａ）を含まないポリシランなど）など）、光重合性モノマー又はオリゴマー（例えば、エポキシ（メタ）アクリレート、ポリウレタン（メタ）アクリレート、ポリエステル（メタ）アクリレートなどの（メタ）アクリレート系化合物）などが例示できる。熱硬化性樹脂は初期縮合物であってもよい。熱硬化性樹脂は、単独で又は２種以上組み合わせてもよい。
【００８１】
特に、本発明のポリシランは、エポキシ樹脂（エポキシ化合物）の硬化を促進するために有用である。エポキシ樹脂（エポキシ系樹脂）としては、ビスフェノール型エポキシ樹脂（例えば、４，４−ビフェノール、２，２−ビフェノール、ビスフェノールＦ、ビスフェノールＡＤ、ビスフェノールＡなどのビスフェノール類とエピクロロヒドロリンとの反応物（縮合物）、ビスフェノールフルオレン骨格を有するエポキシ化合物など）、ノボラック型エポキシ樹脂（フェノールノボラック型グリシジルエーテル、クレゾールノボラック型グリシジルエーテルなど）、アミン系エポキシ樹脂などが含まれる。
【００８２】
ビスフェノールフルオレン骨格を有するエポキシ化合物としては、例えば、９，９−ビス（モノ乃至トリヒドロキシフェニル）フルオレン類のグリシジルエーテル、９，９−ビス（モノ乃至トリヒドロキシフェニル）フルオレン類のアルキレンオキシド付加体のグリシジルエーテルなどが含まれる。
【００８３】
９，９−ビス（モノ乃至トリヒドロキシフェニル）フルオレン類のグリシジルエーテルとしては、例えば、９，９−ビス（４−グリシジルオキシフェニル）フルオレン、９，９−ビス（アルキル−グリシジルオキシフェニル）フルオレン［例えば、９，９−ビス（４−グリシジルオキシ−３−メチルフェニル）フルオレン、９，９−ビス（４−グリシジルオキシ−３，５−ジメチルフェニル）フルオレンなどの９，９−ビス（モノ又はジＣ１−４アルキル−グリシジルオキシフェニル）フルオレンなど］、９，９−ビス（シクロアルキル−グリシジルオキシフェニル）フルオレン、９，９−ビス（アリールグリシジルオキシフェニル）フルオレンなどの９，９−ビス（モノヒドロキシフェニル）フルオレン類のグリシジルエーテル；これらの化合物に対応する９，９−ビス［ジ又はトリ（ヒドロキシ）フェニル］フルオレン類のグリシジルエーテル｛例えば、９，９−ビス［３，４−ジ（グリシジルオキシ）フェニル］フルオレン、９，９−ビス［３，４，５−トリ（グリシジルオキシ）フェニル］フルオレンなど｝が挙げられる。
【００８４】
また、９，９−ビス（モノ乃至トリヒドロキシフェニル）フルオレン類のアルキレンオキシド付加体のグリシジルエーテルとしては、例えば、９，９−ビス（グリシジルオキシアルコキシフェニル）フルオレン［例えば、９，９−ビス（４−グリシジルオキシエトキシフェニル）フルオレンなどの９，９−ビス（グリシジルオキシＣ２−４アルコキシフェニル）フルオレンなど］、置換基を有する９，９−ビス（グリシジルオキシアルコキシフェニル）フルオレン｛例えば、９，９−ビス（アルキル−グリシジルオキシアルコキシフェニル）フルオレン［例えば、９，９−ビス（４−グリシジルオキシエトキシ−３−メチルフェニル）フルオレン、９，９−ビス（４−グリシジルオキシエトキシ−３，５−ジメチルフェニル）フルオレンなどの９，９−ビス（モノ又はジＣ１−４アルキルグリシジルオキシＣ２−４アルコキシフェニル）フルオレンなど］、９，９−ビス（シクロアルキルグリシジルオキシアルコキシフェニル）フルオレン、９，９−ビス（アリールグリシジルオキシアルコキシフェニル）フルオレンなどの９，９−ビス（グリシジルオキシアルコキシフェニル）フルオレン類；これらの化合物に対応する９，９−ビス（グリシジルオキシポリアルコキシフェニル）フルオレン類［例えば、９，９−ビス｛４−［２−（２−グリシジルオキシエトキシ）エトキシ］フェニル｝フルオレンなどの９，９−ビス（モノヒドロキシフェニル）フルオレン類のアルキレンオキシド付加体（例えば、ヒドロキシル基１モルに対してアルキレンオキシド２〜１０モル程度が付加した付加体）のジグリシジルエーテル；これらの化合物に対応する９，９−ビス［ジ又はトリ（ヒドロキシ）フェニル］フルオレン類のアルキレンオキシド付加体（例えば、ヒドロキシル基１モルに対してアルキレンオキシド１〜１０モル程度が付加した付加体）のグリシジルエーテル｛例えば、９，９−ビス［３，４−ジ（２−グリシジルオキシ）（ポリ）Ｃ２−４アルコキシ）フェニル］フルオレンなど｝などが挙げられる。
【００８５】
熱硬化性樹脂組成物において、前記ポリシランの割合は、例えば、熱硬化性樹脂１００重量部に対して、１〜１０００重量部、好ましくは５〜５００重量部（例えば、１０〜４００重量部）、さらに好ましくは２０〜３００重量部（例えば、３０〜２００重量部）、特に５０〜１５０重量部程度であってもよい。
【００８６】
なお、前記熱硬化性樹脂組成物は、必要に応じて、酸類、塩基類、増感剤、架橋剤又は硬化剤[例えば、有機系架橋剤（多価カルボン酸又はその酸無水物、エチレンジアミンなどのポリアミン化合物など）、無機系架橋剤（ホウ酸又はホウ酸塩（硼砂など）、ジルコニウム化合物、チタニウム化合物、アルミニウム化合物、リン化合物、シランカップリング剤など）など］、硬化触媒又は硬化促進剤（有機スズ化合物、有機アルミニウム化合物など）などを含んでいてもよい。これらの成分は単独で又は二種以上組み合わせてもよい。
【００８７】
また、前記樹脂組成物には、用途に応じて種々の添加剤、例えば、溶剤、充填剤、強化剤、可塑剤、安定剤（酸化防止剤、紫外線吸収剤など）、難燃剤、離型剤、帯電防止剤、着色剤、加硫剤、消泡剤、レベリング剤、分散剤、流動調整剤などを含んでいてもよい。これらの添加剤は、単独で又は２種以上組み合わせてもよい。
【００８８】
また、本発明の熱硬化性樹脂組成物は、コーティング組成物（塗布剤）として用いることもできる。コーティング組成物は、前記ポリシランおよび熱硬化性樹脂で少なくとも構成すればよく、無溶剤型コーティング組成物（コーティング剤）であってもよく、溶媒を含むコーティング組成物（コーティング剤）であってもよい。溶媒を含むコーティング組成物は、溶液であってもよく、分散液であってもよい。コーティング組成物（塗布液）において、溶媒としては、特に限定されず、慣用の溶媒、例えば、炭化水素類（ペンタン、ヘキサンなどの脂肪族炭化水素類、シクロヘキサンなどの脂環族炭化水素類、トルエン、キシレンなどの芳香族炭化水素類など）、ハロゲン系溶媒（ジクロロメタンなどのハロアルカン、モノクロロベンゼンなどのハロアレーンなど）、アルコール類（メタノール、エタノール、イソプロパノールなどのアルキルアルコール類など）、ジオール類（エチレングリコール、プロピレングリコールなどのアルカンジオール類、ジエチレングリコール、ポリオキシエチレングリコールなどの（ポリ）オキシアルキレングリコールなど）、エーテル類（ジエチルエーテルなどの鎖状エーテル類、テトラヒドロフランなどの環状エーテル類など）、エステル類（酢酸エチルなどの酢酸エステル類など）、ケトン類（アセトン、エチルメチルケトンなどのジアルキルケトン類、シクロヘキサノンなどの環状ケトン類など）、グリコールエーテルエステル類（エチレングリコールモノメチルエーテルアセテート、プロピレングリコールモノメチルエーテルアセテート、セロソルブアセテートなど）、セロソルブ類（メチルセロソルブ、エチルセロソルブなど）、カルビトール類（カルビトールなど）などが挙げられる。これらの溶媒は、単独で又は二種以上組み合わせて用いてもよい。
【００８９】
溶媒の割合は、塗布性を損なわない範囲であればよく、前記組成物の固形分（例えば、ポリシランおよび熱硬化性樹脂）１重量部に対して、溶媒０．５〜１００重量部、好ましくは１〜５０重量部、さらに好ましくは２〜３０重量部程度であってもよい。
【００９０】
本発明には、前記熱硬化性樹脂組成物が硬化（又は架橋）した硬化物（又は成形体）も含まれる。このような硬化物は、前記熱硬化性樹脂組成物を硬化処理することにより得ることができる。硬化処理において、加熱温度としては、例えば、５０〜５００℃、好ましくは８０〜４００℃、さらに好ましくは１００〜３００℃程度であってもよい。また、加熱時間は、例えば、１０分〜１０時間、好ましくは３０分〜７時間、さらに好ましくは１〜５時間程度であってもよい。このような硬化処理は、硬化物の形状に応じて、熱硬化性樹脂組成物を成形しつつ又は成形（又は予備成形）した後、行ってもよい。なお、硬化物の形状としては、三次元的硬化物、硬化膜や硬化パターンなどの一次元又は二次元的硬化物、点又はドット状硬化物などであってもよいなどが挙げられる。三次元的硬化物に成形する方法としては、例えば、射出成形、圧縮成形、注型成形、トランスファー成形などの慣用の方法が挙げられる。
【００９１】
また、硬化物を膜状（フィルム状、薄膜状）に形成する場合には、前記熱硬化性樹脂組成物（コーティング組成物）を、基板（又は基体）に塗布することにより形成してもよい。基板は、例えば、樹脂、ガラス、セラミックなどの絶縁性基板、結晶シリコンやアモルファスシリコン等の半導体基板、金属等の導体基板、これらの基板上に導体層を形成したもの、さらにはこれらを複合したものなどが挙げられる。
【００９２】
基板に塗膜（薄膜）を形成する塗布法としては、特に限定されないが、例えば、スピンコーティング法、ロールコーティング法、バーコーティング法、スリットコーティング、グラヴィアコーティング法、スプレーコーティング法、ディッピング法、スクリーン印刷法などを挙げることができる。
【００９３】
塗膜の厚みは、硬化物の用途によって応じて、０．０１μｍ〜１０ｍｍ、０．０５μｍ〜１ｍｍ、さらに好ましくは０．１〜１００μｍ程度であってもよい。
【００９４】
基板に塗布した前記樹脂組成物は、必要に応じて、乾燥処理を行ってもよい。乾燥処理は、公知の方法を用いて行うことができる。乾燥処理は、例えば、常圧下、加圧下または減圧下において行ってもよく、加熱手段（ホットプレート、オーブンなど）により加温して行ってもよい。加温時の温度は、使用する溶媒や乾燥方法によっても異なるが、通常、４０〜２００℃、好ましくは５０〜１７０℃、さらに好ましくは６０〜１５０℃程度であってもよい。
【００９５】
基板に塗布された塗膜は、上記のように、必要に応じて乾燥処理されたのち、通常、硬化処理される。硬化処理は、水蒸気の存在する気体中又は空気中、通常、空気中において、加熱処理して行うことができる。硬化において、加熱処理温度は、通常、６０〜５００℃程度、好ましくは１００〜４５０℃程度、さらに好ましくは１５０〜４００℃程度、特に好ましくは１８０〜３５０℃程度であってもよい。なお、硬化処理は、必要に応じて、加熱とともに光照射して行ってもよい。
【産業上の利用可能性】
【００９６】
本発明のポリシランは、金属を含んでいるため、熱硬化性樹脂の熱硬化性を著しく高めることができ、熱硬化性樹脂と組み合わせる硬化剤として好適に用いることができる。また、このようなポリシランは、熱硬化性樹脂に添加することにより、硬化剤として作用するだけでなく、ポリシランの優れた特性、例えば、高屈折率、低誘電率、感光性などを熱硬化性樹脂（又はその硬化物）に付与できる。さらに、本発明のポリシランは、熱硬化性樹脂の硬化剤として作用するため、通常のポリシランに比べて、硬化物の機械的強度、耐磨耗性、耐溶媒性などを向上できる。
【００９７】
そのため、本発明の熱硬化性樹脂組成物は、例えば、セラミックス前駆体、光電子材料（例えば、フォトレジスト、有機感光体などの光電子写真材料、光導波路などの光伝送材料、光メモリなどの光記録材料、エレクトロルミネッセンス素子用材料、耐熱ハードコート、耐プラズマハードコート、層間絶縁膜、各種オーバーコート材料など）、光学用部材（例えば、光学フィルタ、ミラー、レンズ、遮光膜、回折素子、偏光ビームスプリッタ、マイクロレンズなど）などの用途にも利用できる。
【実施例】
【００９８】
以下に、実施例に基づいて本発明をより詳細に説明するが、本発明はこれらの実施例によって限定されるものではない。
【００９９】
なお、実施例において金属成分の含有量は、ＩＣＰ及びＷＤＸ蛍光Ｘ線分析により測定した。
【０１００】
（実施例１）
三方コックを装着した内容積１０００ｍｌの丸型フラスコに、粒状（粒径２０〜１０００μｍ）のマグネシウム３０．０ｇ、無水塩化リチウム（ＬｉＣｌ）１２．５ｇ、無水塩化亜鉛（ＺｎＣｌ２）１６．２ｇを仕込み、５０℃で１ｍｍＨｇ（＝１３３ｋＰａ）に加熱減圧して、反応混合物を乾燥した後、乾燥アルゴンガスを反応器内に導入し、予めナトリウム−ベンゾフェノンケチルで乾燥したテトラヒドロフラン５００ｍｌを加え、室温で約３０分間撹拌した。この反応混合物に、予め蒸留により精製したフェニルトリクロロシラン１０５．８ｇ（０．５０ｍｏｌ）を加え、３０℃で約２４時間撹拌した。反応終了後、トルエン３００ｍｌを加えた後、減圧濾過により反応によって生成した塩化マグネシウム、余剰のマグネシウムを除去した。ろ液を純水２００ｍｌで１０回洗浄し、トルエン層を無水硫酸マグネシウムで乾燥した後、トルエン、テトラヒドロフランを留去することにより、亜鉛を約１５０００ｐｐｍ含有したポリフェニルシリン（重量平均分子量３０００）を得た。
【０１０１】
（実施例２）
実施例１において、フェニルトリクロロシラン１０５．８ｇ（０．５０ｍｏｌ）に代えて、フェニルトリクロロシラン６３．５ｇ（０．３０ｍｏｌ）およびメチルフェニルジクロロシラン３８．２ｇ（０．２０ｍｏｌ）の混合物を用いる以外は実施例１と同様に合成を行い、亜鉛を１００００ｐｐｍ含有したポリフェニルシリン−ポリメチルフェニルシラン共重合体（重量平均分子量２５００、前者／後者（共重合比、モル）＝３／２）を得た。
【０１０２】
（実施例３）
実施例１において、無水塩化亜鉛（ＺｎＣｌ２）１６．２ｇに代えて、無水塩化鉄（ＦｅＣｌ３）１５．０ｇを用いる以外は実施例１と同様に合成を行い、鉄を約２０００ｐｐｍ含有したポリフェニルシリン（重量平均分子量４０００）を得た。
【０１０３】
（比較例１）
実施例１において、無水塩化亜鉛（ＺｎＣｌ２）１６．２ｇを加えない以外は、実施例１と同様に合成を行った。その結果、亜鉛を含有しないポリフェニルシリン（重量平均分子量４５００）を得た。
【０１０４】
（比較例２）
無水塩化亜鉛（ＺｎＣｌ２）１６．２ｇを加えない以外は、実施例２と同様に合成を行った。その結果、亜鉛を含有しないポリフェニルシリン−ポリメチルフェニルシラン共重合体（重量平均分子量３０００）を得た。
【０１０５】
（比較例３）
実施例１で得られた亜鉛を約１５０００ｐｐｍ含有したポリフェニルシリンを、再度５００ｍｌのトルエンに溶解した後、５重量％塩酸水溶液２００ｍｌで１０回、５重量％水酸化ナトリウム水溶液２００ｍｌで１０回、さらに、純水で５回洗浄することにより、亜鉛を９０ｐｐｍ含むポリフェニルシリンを得た。
【０１０６】
そして、実施例１〜２および比較例１〜３で得られたポリシランについて、熱硬化性樹脂の熱硬化性に与える影響を以下のようにして調べた。
【０１０７】
実施例１〜２および比較例１〜３で得られた各ポリシランと、フルオレン骨格を有する２官能性エポキシ化合物［ＢＰＥＦＧ（ビスフェノキシエタノールフルオレンジグリシジルエーテル又は９，９−ビス（４−グリシジルオキシエトキシフェニル）フルオレン）、大阪ガスケミカル社製］とを、それぞれ１０重量％含有するトルエン溶液を作製した。そして、得られたトルエン溶液を、硝子基板上にスピンコートを行った後、１００℃で１時間加熱してトルエンを除去し、硝子基板上に厚み１μｍの薄膜を形成した。
【０１０８】
さらに、得られた薄膜を表１に示す加熱温度で３時間熱処理したのち、トルエンを浸した布で薄膜を擦り、擦った後の薄膜の状態を観察し、以下の基準で評価した。すなわち、熱処理後の薄膜のトルエンヘの溶解が少ないほど硬化が進行している。
【０１０９】
◎…激しく擦ってもトルエンに全く溶解しない
○…薄膜はほぼ完全に硬化しているが、激しく擦ると傷がつく
△…薄膜が白濁する
×…膜が溶出する。
【０１１０】
結果を表１に示す。
【０１１１】
【表１】
2007262171.tif 000005
【０１１２】
表１の結果から明らかなように、構造中に多量の金属成分を含むポリシランは、熱硬化性樹脂の熱硬化性を向上させることがわかった。